Brevet FR2999614A1 — publié le 20140620

- 1 - [1] L'invention concerne les câbles à couches cylindriques utilisables notamment pour le renforcement de pneumatiques, particulièrement de pneumatiques pour véhicules industriels lourds. [2] Un pneumatique à armature de carcasse radiale comprend une bande de roulement, deux bourrelets inextensibles, deux flancs reliant les bourrelets à la bande de roulement et une ceinture, ou armature de sommet, disposée circonférentiellement entre l'armature de carcasse et la bande de roulement. Cette armature de sommet comprend plusieurs nappes de gomme, éventuellement renforcées par des éléments de renforcement ou renforts tels que des câbles ou des monofilaments, de type métallique ou textile. [3] L'armature de sommet du pneumatique est généralement constituée d'au moins deux nappes superposées, dites parfois nappes de travail ou nappes croisées, dont les câbles de renforcement, en général métalliques, sont disposés pratiquement parallèles les uns aux autres à l'intérieur d'une nappe, mais croisés d'une nappe à l'autre, c'est-à-dire inclinés, symétriquement ou non, par rapport au plan circonférentiel médian, d'un angle qui est généralement compris entre 100 et 450 selon le type de pneu considéré. Les nappes croisées peuvent être complétées par diverses autres nappes ou couches de gomme auxiliaires, de largeurs variables selon les cas, comportant ou non des renforts. On citera à titre d'exemple de simples coussins de gomme, des nappes dites de protection chargées de protéger le reste de l'armature de sommet des agressions externes, des perforations, ou encore des nappes dites de frettage comportant des renforts orientés sensiblement selon la direction circonférentielle (nappes dites à zéro degré), qu'elles soient radialement externes ou internes par rapport aux nappes croisées. [004] Un pneumatique de véhicule industriel lourd, notamment de génie civil, est soumis à de nombreuses agressions et contraintes mécaniques, notamment en compression. En effet, le roulage de ce type de pneumatique se fait habituellement sur un revêtement accidenté sollicitant mécaniquement la bande de roulement mais également l'armature de sommet de façon importante. En outre, le revêtement accidenté conduit parfois à des perforations de la bande de roulement. Ces perforations permettent l'entrée d'agents corrosifs, par exemple l'air et l'eau, qui oxydent les renforts métalliques de l'armature de sommet et réduisent considérablement la durée de vie du pneumatique. [005] Les nappes de travail sont généralement renforcées par des câbles métalliques dits à torons (« strand cords ») qui présentent une force à rupture élevée. On connait notamment de l'état de la technique un câble à torons comprenant un toron d'âme et plusieurs torons de couche, chaque toron comprenant un ou plusieurs P10-2990_FR - 2 - fils d'âme entouré(s) d'une couche intermédiaire de N fils, éventuellement elle-même entourée d'une couche externe de P fils, l'ensemble pouvant être éventuellement fretté par une couche de frettage. Ainsi, on connait les câble à torons de structure (1+6)+6x(1+6) ou bien (3+9) + 8x(1+6). [006] Afin d'améliorer la résistance en compression du câble, on a proposé de nombreuses modifications de la structure du câble et des matériaux constituant les fils des différentes couches, notamment afin d'augmenter la force à rupture du câble. [007] Afin d'améliorer la résistance à la corrosion, on a proposé de modifier leur construction afin d'augmenter notamment leur pénétrabilité par la gomme, et ainsi de limiter les risques dus à la fatigue-corrosion. En effet, on cherche à ce que le câble soit imprégné autant que possible par la gomme, que cette matière pénètre dans tous les espaces entre les fils constituant le câble. Si cette pénétration est insuffisante, il se forme alors des canaux ou capillaires vides le long du câble, et les agents corrosifs susceptibles de pénétrer dans le pneumatique, par exemple à la suite de perforations ou autres agressions du sommet du pneumatique, cheminent le long de ces canaux à travers l'armature de sommet du pneumatique. La présence de cette humidité joue un rôle important en provoquant de la corrosion et en accélérant les processus de fatigue (phénomènes dits de fatigue-corrosion), par rapport à une utilisation en atmosphère sèche. [008] Toutefois, ces améliorations de la résistance à la compression et à la corrosion sont souvent, sinon toujours, incompatibles voire contradictoires avec les autres critères spécifiques à l'utilisation et à la fabrication du câble, en particulier de coût de revient industriel, d'uniformité, de faisabilité industrielle ou de résistance aux chocs et aux perforations. [009] Ainsi, la plupart du temps, on choisit les caractéristiques du câble à torons de façon à privilégier une force à rupture élevée du câble, par rapport à la résistance à la corrosion. [010] L'invention a donc pour but un câble à la fois résistant à la corrosion et à la compression. [011] A cet effet, l'invention a pour objet un câble métallique à couches cylindriques comprenant : - une couche interne comprenant M fils, - une couche intermédiaire comprenant N fils enroulés en hélice autour de la couche interne, - une couche externe comprenant P fils enroulés en hélice autour de la couche intermédiaire, et dans lequel P10-2990_FR - 3 - la distance interfils D2 des fils de la couche intermédiaire est supérieure ou égale à 25 pm et la distance interfils D3 des fils de la couche externe est supérieure ou égale à 25 pm. [12] Le câble selon l'invention présente des résistances à la compression et à la corrosion élevées. [13] Contrairement aux câbles à torons de l'état de la technique, les inventeurs à l'origine de l'invention ont découvert que les problèmes de la résistance à la compression et à la corrosion pouvaient être résolus de façon synergique par un câble à couches hautement pénétrable par la gomme présentant des couches intermédiaire et externe insaturées et des distances interfils D2 et D3 relativement élevées. Ainsi, le câble selon l'invention est hautement pénétrable et a une résistance à la compression supérieure à un câble moyennement ou faiblement pénétrable et présentant des propriétés mécaniques comparables voire supérieures. [14] La distance interfils d'une couche est définie, sur une section du câble perpendiculaire à l'axe principal du câble, comme la plus petite distance séparant, en moyenne sur ladite couche, deux fils adjacents de ladite couche. Ainsi, des canaux permettent le passage de la gomme, d'une part au travers de la couche externe et d'autre part, au travers de la couche intermédiaire afin de faire efficacement pénétrer la gomme dans le câble lors de la vulcanisation du pneumatique. [015] Contrairement aux câbles à torons de l'état de la technique dans lesquels on cherche à protéger le câble essentiellement contre l'altération de ses propriétés mécaniques, notamment sa force à rupture, consécutives à la corrosion directe par les agents corrosifs, les inventeurs à l'origine de l'invention ont découvert que la haute pénétrabilité du câble selon l'invention permettait d'une part, de protéger le câble contre l'action des agents corrosifs et d'autre part, d'en augmenter la résistance à la compression grâce à un auto-frettage conféré par la gomme ayant pénétré dans le câble. [016] En effet, les inventeurs à l'origine de l'invention ont identifié que l'effet le plus néfaste des agents corrosifs n'était pas tant l'altération des propriétés mécaniques du câble, notamment sa force à rupture, que la perte d'adhésion entre les fils et la gomme adjacente consécutive à la corrosion de l'interface d'adhésion par ces agents corrosifs. Lorsqu'elle se produit, cette perte d'adhésion conduit à une désolidarisation du câble de sa gomme adjacente. Une fois désolidarisé, le câble coulisse alors dans une gaine formée par la gomme adjacente et ne reprend plus les efforts s'exerçant sur le pneumatique. Il est donc moins résistant à la compression. Au contraire, le câble selon l'invention permet de préserver l'adhésion entre les fils et la gomme adjacente. P10-2990_FR - 4 - Le câble selon l'invention coopère donc avec la gomme afin de reprendre les efforts s'exerçant sur le pneumatique et est donc plus résistant à la compression. [17] Le câble est du type à couches tubulaires ou cylindriques. Par câbles à couches tubulaires ou cylindriques, on entend ainsi des câbles constitués d'une âme comprenant une couche interne, et éventuellement un noyau ou un coeur, et d'une ou plusieurs couches concentriques, ici les couches intermédiaire et externe, chacune de forme cylindrique ou tubulaire, disposées autour de cette âme, de telle manière que, au moins dans le câble au repos, l'épaisseur de chaque couche intermédiaire et externe est sensiblement égale au diamètre des fils qui la constituent; il en résulte que la section transversale du câble a un contour ou enveloppe sensiblement circulaire. [18] Les câbles à couches cylindriques ou tubulaires de l'invention ne doivent en particulier pas être confondus avec des câbles à couches dits "compacts", assemblages de fils enroulés au même pas et dans le même sens d'enroulement. Dans de tels câbles compacts, la compacité est telle que pratiquement aucune couche distincte de fils n'est visible; il en résulte que la section transversale de tels câbles a un contour qui n'est plus circulaire, mais polygonal. [19] Un câble à couches tubulaires ou cylindriques, également appelé câble non compact, est un câble dans lequel au moins deux couches de fils ont un pas ou un sens d'enroulement différent l'une de l'autre. [020] Dans un mode de réalisation, les fils de la couche interne sont enroulés en hélice. Dans un autre mode de réalisation, les fils de la couche interne sont rectilignes, c'est-à-dire présente un pas infini. [21] Par câble métallique, on entend par définition un câble formé de fils constitués majoritairement (c'est-à-dire pour plus de 50% de ces fils) ou intégralement (pour 100% des fils) d'un matériau métallique. L'invention est préférentiellement mise en oeuvre avec un câble en acier, plus préférentiellement en acier perlitique (ou ferritoperlitique) au carbone désigné ci-après par "acier au carbone", ou encore en acier inoxydable (par définition, acier comportant au moins 11% de chrome et au moins 50% de fer). Mais il est bien entendu possible d'utiliser d'autres aciers ou d'autres alliages. Les fils sont préférentiellement en acier, plus préférentiellement en acier au carbone. [22] Lorsqu'un acier au carbone est utilisé, sa teneur en carbone (% en poids d'acier) est de préférence comprise entre 0,4% et 1,2%, notamment entre 0,5% et 1,1%; ces teneurs représentent un bon compromis entre les propriétés mécaniques requises pour le pneumatique et la faisabilité des fils. Il est à noter qu'une teneur en carbone comprise entre 0,5% et 0,6% rend de tels aciers finalement moins coûteux car plus faciles à tréfiler. Un autre mode avantageux de réalisation de l'invention peut P10-2990_FR - 5 - consister aussi, selon les applications visées, à utiliser des aciers à faible teneur en carbone, comprise par exemple entre 0,2% et 0,5%, en raison notamment d'un coût plus bas et d'une plus grande facilité de tréfilage. [023] Le métal ou l'acier utilisé, qu'il s'agisse en particulier d'un acier au carbone ou d'un acier inoxydable, peut être lui-même revêtu d'une couche métallique améliorant par exemple les propriétés de mise en oeuvre du câble métallique et/ou de ses éléments constitutifs, ou les propriétés d'usage du câble et/ou du pneumatique eux-mêmes, telles que les propriétés d'adhésion, de résistance à la corrosion ou encore de résistance au vieillissement. [024] Selon un mode de réalisation préférentiel, l'acier utilisé est recouvert d'une couche de laiton (alliage Zn-Cu) ou de zinc. On rappelle que lors du procédé de fabrication des fils, le revêtement de laiton ou de zinc facilite le tréfilage du fil, ainsi que le collage du fil avec la gomme. Mais les fils pourraient être recouverts d'une fine couche métallique autre que du laiton ou du zinc, ayant par exemple pour fonction d'améliorer la résistance à la corrosion de ces fils et/ou leur adhésion à la gomme, par exemple une fine couche de Co, Ni, Al, d'un alliage de deux ou plus des composés Cu, Zn, Al, Ni, Co, Sn. [25] L'homme du métier sait comment fabriquer des fils d'acier présentant de telles caractéristiques, en ajustant notamment la composition de l'acier et les taux d'écrouissage final de ces fils, en fonction de ses besoins propres particuliers, en utilisant par exemple des aciers au carbone micro-alliés contenant des éléments d'addition spécifiques tels que Cr, Ni, Co, V, ou divers autres éléments connus (voir par exemple Research Disclosure 34984 - "Micro-alloyed steel cord constructions for tyres" - mai 1993 ; Research Disclosure 34054 - "High tensile strength steel cord constructions for tyres "- août 1992). [26] De préférence, la distance interfils D2 des fils de la couche intermédiaire est supérieure ou égale à 30 pm, de préférence 40 pm et plus préférentiellement à 50 pm. [27] En augmentant la distance interfils D2, on favorise davantage le passage de la gomme au travers de la couche intermédiaire. [028] De préférence, la distance interfils D3 des fils de la couche externe est supérieure ou égale à 30 pm, de préférence 40 pm et plus préférentiellement à 50 pm. En augmentant la distance interfils D3, on favorise davantage le passage de la gomme au travers de la couche externe. [29] De préférence, le rapport D2/D3 vérifie 0,51D2/DU1,5, de préférence 0,71D2/DU1,3 et plus préférentiellement 0,81D2/DU1,2 et encore plus préférentiellement 0,91D2/DU1,1. [30] Les canaux de passage de la gomme comprennent une ouverture externe P10-2990_FR - 6 - permettant à la gomme de pénétrer depuis l'extérieur du câble vers l'intérieur du câble et une ouverture interne permettant à la gomme de déboucher au coeur du câble, par exemple au contact de la couche interne. Afin d'assurer une pénétration maximale de la gomme, les ouvertures externe et interne présentent de préférence des dimensions relativement proches. Ainsi, on optimise la pénétration de la gomme en évitant qu'une des ouvertures externe et interne de chaque canal de passage ne limite le flux de gomme. [31] Avantageusement, les diamètres dl et d2 des fils respectivement des couches interne et intermédiaire vérifient dl/d2k1, de préférence dl/d2>1. Ainsi, dans le cas où dl/d2>1 , on augmente la désaturation des couches intermédiaire et externe ce qui favorise la pénétrabilité du câble par la gomme. Dans le cas où dl=d2, on préfèrera avoir d3 d2. [35] Dans encore un autre mode de réalisation, P=16. Préférentiellement, dans ce mode de réalisation, d3 Tableau 1 Exemple 1 Exemple 2 Exemple 3 Structure 2+9+14 3+9+14 4+9+14 pl/p2/p3/pf(mm) 12/18/24/4 12/18/24/4 12/18/24/4 d1/d2/d3 (mm) 0,35/0,30/0,30 0,35/0,30/0,30 0,35/0,30/0,30 df (mm) 0,15 0,15 0,15 D2 (pm) 38 57 89 D3 (pm) 50 62 82 D2/D3 0,76 0,92 1,09 [098] On a rassemblé dans les tableaux 2 à 4 ci-dessous certaines caractéristiques du câble 30 selon le premier mode de réalisation (Exemple 1) et de variantes de ce câble avec M=2, les autres caractéristiques étant égales par ailleurs. P10-2990_FR - 16 - Tableau 2 Exemple 1 Exemple 1.1 Exemple 1.2 Structure 2+9+14 2+8+14 2+7+14 d1/d2/d3 (mm) 0,35/0,3/0,3 0,35/0,3/0,3 0,35/0,3/0,3 D2 (pm) 38 43 94 D3 (pm) 50 29 29 D21D3 0,76 1,48 3,24 Tableau 3 Exemple 1.3 Exemple 1.4 Exemple 1.5 Structure 2+9+14 2+8+14 2+7+14 d1/d2/d3 (mm) 0,38/0,35/0,35 0,38/0,35/0,35 0,38/0,35/0,35 D2 (pm) 32 48 107 D3 (pm) 50 31 31 D2/O3 0,64 1,55 3,45 Tableau 4 Exemple 1.6 Exemple 1.7 Exemple 1.8 Structure 2+9+14 2+9+14 2+9+14 d1/d2/d3 (mm) 0,18/0,15/0,15 0,22/0,18/0,18 0,26/0,22/0,22 D2 (pm) 25 38 25 D3 (pm) 28 40 34 D2/D3 0,89 0,95 0,74 [099] On a rassemblé dans les tableaux 5 à 9 ci-dessous certaines caractéristiques du câble 30 selon le deuxième mode de réalisation (Exemple 2) et de variantes de ce câble avec M=3, les autres caractéristiques étant égales par ailleurs. Tableau 5 Exemple 2.1 Exemple 2.2 Exemple 2.3 Exemple 2.4 Structure 3+9+14 3+9+15 3+8+14 3+8+15 d1/(12/d3 (mm) 0,28/0,26/0,26 0,28/0,26/0,26 0,26/0,26/0,26 0,28/0,26/0,26 D2 (pm) 38 38 54 76 D3 (pm) 47 27 35 27 D2/D3 0,81 1,41 1,54 2,81 P10-2990_FR - 17 - Tableau 6 Exemple 2.5 Exemple 2.6 Exemple 2.7 Exemple 2.8 Structure 3+9+14 3+9+15 3+8+14 3+8+15 d1/d2/d3 (mm) 0,3/0,28/0,28 0,3/0,28/0,28 0,28/0,28/0,28 0,3/0,28/0,28 D2 (pm) 34 34 59 75 03 (pm) 47 25 37 25 D2/D3 0,72 1,36 1,59 3 Tableau 7 Exemple 2 Exemple 2.9 Exemple 2.10 Exemple 2.11 Structure 3+9+14 3+9+15 3+8+14 3+8+15 d1/d2/d3 (mm) 0,35/0,3/0,3 0,35/0,3/0,3 0,3/0,3/0,3 0,35/0,3/0,3 D2 (pm) 57 57 62 103 D3 (pm) 62 37 39 37 D2/D3 0,92 1,54 1,59 2,78 Tableau 8 Exemple 2.12 Exemple 2.13 Exemple 2.14 Exemple 2.15 Structure 3+9+14 3+9+15 3+8+14 3+8+15 d1/d2/d3 (mm) 0,38/0,35/0,35 0,38/0,35/0,35 0,38/0,35/0,35 0,38/0,35/0,35 D2 (pm) 53 53 70 106 D3 (pm) 63 35 43 35 D2/D3 0,84 1,51 1,63 3,03 Tableau 9 Exemple 2.16 Exemple 2.17 Exemple 2.18 Exemple 2.19 Structure 3+9+14 3+9+14 3+9+14 3+9+14 d1/d2/d3 (mm) 0,18/0,15/0,15 0,22/0,18/0,18 0,26/0,22/0,22 0,28/0,26/0,26 D2 (pm) 34 51 37 36 D3 (lm 35 48 43 45 D2/D3 0,97 1,06 0,86 0,8 [0100] On a rassemblé dans les tableaux 10 à 14 ci-dessous certaines caractéristiques du câble 30 selon le troisième mode de réalisation (Exemple 3) et de variantes de ce câble avec M=4, les autres caractéristiques étant égales par ailleurs. P10-2990_FR - 18 - Tableau 10 Exemple 3.1 Exemple 3.2 Exemple 3.3 Exemple 3.4 Exemple 3.5 Structure 4+7+14 4+7+15 4+8+14 4+8+15 4+9+14 d1/d2/d3 (mm) 0,26/0,26/0,26 0,28/0,26/0,26 0,26/0,26/0,26 0,26/0,26/0,26 0,28/0,26/0,26 D2 (pm) 130 130 81 81 64 D3 (pm) 50 29 50 29 64 D2/D3 2,6 4,48 1,62 2,79 1 Exemple 3.6 Exemple 3.7 Exemple 3.8 Exemple 3.9 Exemple 3.10 Structure 4+9+14 4+9+15 4+9+15 4+10+14 4+10+15 d1/d2/d3 (mm) 0,26/0,26/0,26 0,28/0,26/0,26 0,26/0,26/0,26 0,28/0,26/0,26 0,28/0,26/0,26 D2 (pm) 42 64 42 32 32 D3 (pm) 50 42 29 64 42 D2/D3 0,84 1,52 1,45 0,5 0,76 Tableau 11 Exemple 3.11 Exemple 3.12 Exemple 3.13 Exemple 3.14 Exemple 3.15 Structure 4+7+14 4+7+15 4+8+14 4+8+15 4+9+14 d1/c12/d3 (mm) 0,28/0,28/0,28 0,3/0,28/0,28 0,28/0,28/0,28 0,28/0,28/0,28 0,30/0,28/0,28 D2 (pm) 143 143 88 88 62 D3 (pm) 54 31 54 31 64 D2/D3 2,65 4,61 1,63 2,84 0,97 Exemple 3.16 Exemple 3.17 Exemple 3.18 Exemple 3.19 Exemple 3.20 Structure 4+9+14 4+9+15 4+9+15 4+10+14 4+10+15 d1/d2/d3 (mm) 0,28/0,28/0,28 0,30/0,28/0,28 0,28/0,28/0,28 0,30/0,28/0,28 0,30/0,28/0,28 D2 (pm) 46 62 46 27 27 D3 (pm) 54 41 31 64 41 D2/D3 0,85 1,51 1,48 0,42 0,66 Tableau 12 Exemple 3.21 Exemple 3.22 Exemple 3.23 Exemple 3.24 Exemple 3 Structure 4+7+14 4+7+15 4+8+14 4+8+15 4+9+14 d1/d2/d3 (mm) 0,3/0,3/0,3 0,35/0,3/0,3 0,3/0,3/0,3 0,3/0,3/0,3 0,35/0,3/0,3 D2 (pm 152 152 93 93 89 D3 (pm) 57 32 57 32 82 D2/D3 2,67 4,75 1,63 2,91 1,09 Exemple 3.25 Exemple 3.26 Exemple 3.27 Exemple 3.28 Exemple 3.29 Structure 4+9+14 4+9+15 4+9+15 4+10+14 4+10+15 d1/d2/d3 (mm) 0,3/0,3/0,3 0,35/0,3/0,3 0,3/0,3/0,3 0,35/0,3/0,3 0,35/0,3/0,3 D2 (pm) 48 89 48 49 49 D3 (pm) 57 56 32 82 56 D2/D3 0,84 1,59 1,5 0,60 0,88 P10-2990_FR - 19 - Tableau 13 Exemple 3.30 Exemple 3.31 Exemple 3.32 Exemple 3.33 Exemple 3.34 Structure 4+7+14 4+7+15 4+8+14 4+8+15 4+9+14 d1/d2/d3 (mm) 0,35/0,35/0,35 0,35/0,35/0,35 0,35/0,35/0,35 0,35/0,35/0,35 0,38/0,35/0,35 D2 (pm) 174 174 107 107 90 D3 (.am) 64 35 64 35 86 D2/D3 2,72 4,97 1,67 3,06 1,05 Exemple 3.35 Exemple 3.36 Exemple 3.37 Exemple 3.38 Exemple 3.39 Structure 4+9+14 4+9+15 4+9+15 4+10+14 4+10+15 dl/d2/d3 (mm) 0,35/0,35/0,35 0,38/0,35/0,35 0,35/0,35/0,35 0,38/0,35/0,35 0,38/0,35/0,35 D2 (pm) 54 90 54 44 44 D3 (pm) 64 56 35 86 56 02/03 0,84 1,61 1,54 0,51 0,79 Tableau 14 Exemple 3.40 Exemple 3.41 Exemple 3.42 Exemple 3.43 Structure 4+9+14 4+9+14 4+9+14 4+9+14 d1/d2/d3 (mm) 0,18/0,15/0,15 0,22/0,18/0,18 0,26/0,22/0,22 0,28/0,26/0,26 D2 (pm) 50 72 60 63 D3 (pm) 45 61 58 62 D2/D3 1,11 1,18 1,03 1,02 [0101] PROCEDE DE FABRICATION DU CABLE ET DU PNEUMATIQUE SELON L'INVENTION [0102] On va maintenant décrire un procédé de fabrication du câble selon l'invention. [0103] Préalablement, on rappelle qu'il existe deux techniques possibles d'assemblage de fils ou de torons métalliques : soit par câblage: dans un tel cas, les fils ou torons ne subissent pas de torsion autour de leur propre axe, en raison d'une rotation synchrone avant et après le point d'assemblage ; soit par retordage: dans un tel cas, les fils ou torons subissent à la fois une torsion collective et une torsion individuelle autour de leur propre axe, ce qui génère un couple de détorsion sur chacun des fils ou torons. [0104] Dans une première étape d'assemblage par retordage des M fils de la couche interne Cl, on forme en un premier point dit « premier point d'assemblage » la première couche Cl. Les fils sont délivrés par des moyens d'alimentation tels que des bobines, une grille de répartition, couplée ou non à un grain d'assemblage, destinés à faire converger les M fils au premier point d'assemblage. [0105] Dans une deuxième étape d'assemblage par retordage des N fils de la couche P10-2990_FR - 20 - intermédiaire 02 autour de la couche interne Cl, on forme en un deuxième point dit « deuxième point d'assemblage » un câble intermédiaire 01+02 de structure M+N. Comme précédemment pour les M fils de la couche interne Cl, les N fils de la couche intermédiaire C2 sont délivrés par des moyens d'alimentation destinés à faire converger, autour de la couche interne Cl, les N fils au deuxième point d'assemblage. [0106] Dans une troisième étape d'assemblage par retordage des P fils de la couche externe C3 autour de la couche intermédiaire C3, on forme en un troisième point dit « troisième point d'assemblage » un câble intermédiaire 01+02+03 de structure M+N+P. En variante, la troisième étape utilise un assemblage par câblage des P fils de la couche externe 03 autour de la couche intermédiaire 03. Comme précédemment pour les M, N fils des couches interne et intermédiaire Cl, 02, les P fils de la couche externe 03 sont délivrés par des moyens d'alimentation destinés à faire converger, autour de la couche intermédiaire 02, les P fils au troisième point d'assemblage. [0107] Dans une quatrième étape préférentielle, on équilibre les torsions dans le câble 30. Lors de cette étape, on fait passer le câble 30 à travers des moyens d'équilibrage de torsion pour obtention d'un câble dit équilibré en torsion (c'est-à-dire pratiquement sans torsion résiduelle) ; par "équilibrage de torsion", on entend ici de manière connue l'annulation des couples de torsion résiduels (ou du retour élastique de détorsion) s'exerçant sur chaque fil du câble à l'état retordu, dans sa couche respective. Les moyens d'équilibrage de la torsion sont connus de l'homme du métier du retordage. Ces moyens comprennent des moyens d'équilibrage tournants, par exemple des retordeurs, des retordeurs-dresseurs, ou non tournants, par exemple des dresseurs, constitués soit de poulies pour les retordeurs, soit de galets de petit diamètre pour les dresseurs, poulies ou galets à travers lesquels circule le câble, dans un seul plan pour les moyens tournants ou dans au moins deux plans différents pour les moyens non tournants. [0108] Enfin, dans une cinquième étape d'assemblage, on enroule le fil de la couche de frettage Cf autour du câble intermédiaire 01+02+03. [0109] En variante, les première, deuxième et troisième étapes peuvent être réalisées par câblage. [0110] Le câble 30 précédemment décrit est susceptible d'être obtenu par le procédé décrit ci-dessus. [0111] On va maintenant décrire un procédé de fabrication du pneumatique selon l'invention. [0112] Le câble 30 est incorporé par calandrage à une composition connue à base de caoutchouc naturel et de noir de carbone à titre de charge renforçante, utilisée P10-2990_FR - 21 - conventionnellement pour la fabrication des nappes de travail dans l'armature de sommet de pneumatiques radiaux. Cette composition comporte essentiellement, en plus de l'élastomère et de la charge renforçante (noir de carbone), un antioxydant, de l'acide stéarique, une huile d'extension, du naphténate de cobalt en tant que promoteur d'adhésion, enfin un système de vulcanisation (soufre, accélérateur, Zn0). On forme ainsi des tissus composites comprenant un ou plusieurs câbles 30 noyés dans une matrice de caoutchouc. La matrice de caoutchouc est formée de deux couches fines de gomme qui sont superposées de part et d'autre des câbles et qui présentent respectivement une épaisseur comprise entre 0,3 mm et 1,4 mm bornes incluses. Le pas de calandrage (pas de pose des câbles dans la matrice de caoutchouc) est compris entre 2 mm et 4 mm bornes incluses. [0113] Ces tissus composites sont ensuite utilisés en tant que nappe de travail dans l'armature de sommet lors du procédé de fabrication du pneumatique, dont les étapes sont par ailleurs connues de l'homme du métier. [0114] MESURES ET TESTS COMPARATIFS [0115] On a comparé plusieurs modes de réalisation de câble selon l'invention avec un câble à torons de l'état de la technique appelé 49.23FR de structure (1+6)x0.23+6x(1+6)x0.23 comportant une couche de frettage comprenant un fil de frette de diamètre df=0,15 mm. [0116] Les câbles selon l'invention des exemples 1', 3' diffèrent des câbles des exemples 1, 3 selon l'invention (voir tableaux 2 et 12) uniquement de par le sens d'enroulement des couches intermédiaire et externe. Les sens d'enroulement n'ayant pas d'influence sur les valeurs de D2 et D3, les exemples 1' et 3' peuvent également être comparés aux exemples précédents. [0117] Mesures dynamométriques [0118] La mesure de force à la rupture notée Fr (charge maximale en N) est effectuée en traction selon la norme ISO 6892 de 1984. Le tableau 15 ci-dessous présente les résultats obtenus de force à la rupture Fr. La force à rupture Fr est indiquée en unité relative (U.R) par rapport à la force à rupture du câble de l'état de la technique. Lorsque Fr est supérieure à 1 U.R, la force à rupture du câble testé est supérieure à celle du câble de l'état de la technique. A l'inverse, lorsque Fr est inférieure à 1 U.R, la force à rupture du câble testé est inférieure à celle du câble de l'état de la technique. P10-2990_FR - 22 - Tableau 15 49.23FR Exemple 1' Exemple 2 Exemple 3 Exemple 3' Structure (1+6)+6x(1+6) 2+9+14 3+9+14 4+9+14 4+9+14 pl /p2/p3/pf / 12/18/24/4 12/18/24/4 12/18/24/4 12/18/24/4 (mm) d1/d2/d3 (mm) / 0,35/0,30/0,30 0,35/0,30/0,30 0,35/0,30/0,30 0,35/0,30/0,30 df (mm) 0,15 0,15 0,15 0,15 0,15 D2 (pm) / 38 57 89 89 03 (pm) / 50 62 82 82 D2/D3 / 0,76 0,92 1,09 1,09 Sens / S/S/Z/S S/S/S/Z S/S/S/Z S/S/Z/S d'enroulement Fr (U.R) 1 1,03 1,10 1,15 1,13 [0119] Les câbles selon l'invention présentent une force à rupture plus élevée que le câble de l'état de la technique et donc améliore l'endurance du pneumatique. [0120] Les exemples 3 et 3' montrent que, lorsque le sens d'enroulement des fils de couche externe est différent de celui des fils de la couche intermédiaire, la force à rupture Fr est plus petite que lorsque les sens d'enroulement des fils de couche interne, intermédiaire et externe sont tous identiques. [0121] Test de perméabilité à l'air [0122] Ce test permet de déterminer la perméabilité longitudinale à l'air des câbles testés, par mesure du volume d'air traversant une éprouvette sous pression constante pendant un temps donné. Le principe d'un tel test, bien connu de l'homme du métier, est de démontrer l'efficacité du traitement d'un câble pour le rendre imperméable à l'air ; il a été décrit par exemple dans la norme ASTM D2692-98. [0123] Le test est ici réalisé sur des éprouvettes comprenant des câbles bruts de fabrication préalablement enrobés de l'extérieur par une gomme dite d'enrobage. Pour cela, une série de 10 câbles disposés parallèlement est placée entre deux couches ou "skims" (deux rectangles de 80 x 200 mm) d'une composition de caoutchouc diénique à l'état cru, chaque skim ayant une épaisseur de 3,5 mm ; le tout est alors bloqué dans un moule, chacun des câbles étant maintenu sous une tension suffisante (par exemple 2 daN) pour garantir sa rectitude lors de la mise en place dans le moule, à l'aide de modules de serrage ; puis on procède à la vulcanisation (cuisson) à une température de 130°C pendant une durée comprise entre 100 min et 10 heures et sous une pression de 15 bar (piston rectangulaire de 80 x 200 mm). Après quoi, on démoule l'ensemble et on découpe 10 éprouvettes de câbles ainsi enrobés, sous P10-2990_FR - 23 - forme de parallélépipèdes de dimensions 7x7x20 mm, pour caractérisation. [0124] On utilise comme gomme d'enrobage une composition de caoutchouc diénique conventionnelle pour pneumatique, à base de caoutchouc naturel (peptisé) et de noir de carbone N330 (65 pce), comportant en outre les additifs usuels suivants: soufre (7 pce), accélérateur sulfénamide (1 pce), ZnO (8 pce), acide stéarique (0,7 pce), antioxydant (1,5 pce), naphténate de cobalt (1,5 pce) (pce signifiant parties en poids pour cent parties d'élastomère) ; le module E10 de la gomme d'enrobage est de 10 M Pa environ. [0125] Le test est réalisé sur 4 cm de longueur de câble, enrobé donc par sa composition de caoutchouc (ou gomme d'enrobage) environnante à l'état cuit, de la manière suivante : on envoie de l'air à l'entrée du câble, sous une pression de 1 bar, et on mesure le volume d'air à la sortie, à l'aide d'un débitmètre (calibré par exemple de 0 à 500 cm3/min). Pendant la mesure, l'échantillon de câble est bloqué dans un joint étanche comprimé (par exemple un joint en mousse dense ou en caoutchouc) de telle manière que seule la quantité d'air traversant le câble d'une extrémité à l'autre, selon son axe longitudinal, est prise en compte par la mesure ; l'étanchéité du joint étanche lui-même est contrôlée préalablement à l'aide d'une éprouvette de caoutchouc pleine, c'est-à-dire sans câble. [0126] Le débit d'air moyen mesuré Dm (moyenne sur les 10 éprouvettes) est d'autant plus faible que l'imperméabilité longitudinale du câble est élevée. La mesure est faite avec une précision de ± 0,2 cm3/min. [0127] Les câbles sont soumis au test de perméabilité à l'air décrit ci-dessus, en mesurant le volume d'air (en cm3) traversant les câbles en 1 minute (moyenne de 10 mesures). On a rassemblé les résultats dans le tableau 16 ci-dessous. Le débit Dm est indiqué en unité relative (U.R) par rapport au débit du câble de l'état de la technique. Lorsque Dm est supérieur à 1 U.R, le débit du câble testé est supérieur à celui du câble de l'état de la technique. A l'inverse, lorsque Dm est inférieur à 1 U.R, le débit du câble testé est inférieur à celui du câble de l'état de la technique. Tableau 16 49.23FR Exemple 1' Exemple 2 Exemple 3 Exemple 3' Structure (1+6)+6x(1 2+9+14 3+9+14 4+9+14 4+9+14 +6) Sens / S/S/Z/S S/S/S/Z S/S/S/Z S/S/Z/S d'enroulement Dm (U.R) 1 0,85 1,13 1,85 1,80 [0128] La saturation de chaque toron du câble de l'état de la technique ainsi que la P10-2990_FR - 24 - saturation du câble de l'état de la technique lui-même entraine une pénétration limitée de la gomme et donc la création de nombreux capillaires externes situés entre chaque couche interne et externe de chaque toron de couche et entre chaque toron de couche. L'air, et donc les agents corrosifs, peuvent donc facilement y circuler. [0129] Le câble à torons de l'état de la technique comprend également des capillaires internes présents entre les fils du toron d'âme. Ceux-ci communiquent facilement avec les capillaires externes ce qui favorise le passage de l'air, et donc des agents corrosifs, entre les différents capillaires. [0130] En raison de leur forte désaturation, les câbles selon l'invention présente peu voire pas de capillaire entre les couches Cl et C2 et pas de capillaire entre les couches C2 et C3 si bien que le débit d'air est relativement faible ce qui permet d'améliorer la non-propagation des agents corrosifs par rapport au câble de l'état de la technique. [0131] Les câbles avec M=3 et M=4, ici les exemples 2, 3 et 3', comprennent principalement, en tant que capillaire de propagation, le capillaire central CO illustré sur les figures 3 et 4, conduisant à des débits d'air comparables ou supérieurs à celui du câble de l'état de la technique. Le débit d'air est d'autant plus élevé que le capillaire central CO présente une section de taille élevée. Ainsi, le débit est d'autant plus élevé que la couche interne comporte de fils. Toutefois, ce capillaire central CO présente l'avantage d'être isolé du reste du câble et confine l'air, et donc les agents corrosifs, entre les fils de la couche interne. [0132] On note que, pour les câbles avec M=4, le débit d'air est moindre lorsque le sens d'enroulement des fils de couche externe est différent de celui des fils de la couche intermédiaire. [0133] Test d'adhésion-corrosion [0134] Ce test est réalisé conformément à la norme ASTM D2229. On réalise des éprouvettes de tests analogues à celles réalisées pour le test de perméabilité à l'air. On plonge une extrémité de l'éprouvette dans un bain d'eau salée pendant une durée prédéterminée, ici 21 jours. Puis, on mesure la force d'adhésion Fa nécessaire à l'arrachement de la gomme d'enrobage du câble. Plus l'interface d'adhésion a été altérée par l'agent corrosif, ici l'eau salée, plus la force mesurée est faible. On a rassemblé les résultats dans le tableau 17. [0135] Les forces Fa initiales des câbles testés sont indiquées en unité relative (U.R) par rapport à la force Fa initiale du câble de l'état de la technique. Lorsque Fa du câble testé est supérieure à 1 U.R, la force Fa initiale du câble testé est supérieure à la force Fa initiale du câble de l'état de la technique. P10-2990_FR - 25 - [0136] Les forces Fa à 21 jours des câbles testés sont indiquées en unité relative (U.R) par rapport à la force Fa initiale du câble testé. Lorsque la force Fa à 21 jours est inférieure à 1 U.R, la force FA à 21 jours du câble testé est inférieure à la force Fa initiale du câble testé. Tableau 17 49.23FR Exemple 1' Exemple 2 Exemple 3 Exemple 3' Structure (1+6)+6x(1+6) 2+9+14 3+9+14 4+9+14 4+9+14 Sens / S/S/Z/S S/S/S/Z S/S/S/Z S/S/Z/S d'enroulement Fa initiale (U.R) 1 1,21 1,29 1,14 1,14 Fa à 21 jours (U.R) 0,39 0,67 0,58 0,69 0,63 [0137] On aurait pu supposer que malgré des débits d'air supérieurs ou sensiblement égaux à celui du câble de l'état de la technique dû à la présence du capillaire central CO, les câbles avec M=3 et M=4, ici les câbles 2, 3 et 3', auraient présenté des performances en adhésion au mieux aussi bonnes que le câble de l'état de la technique. Bien au contraire, les câbles selon l'invention et notamment les câbles avec M=3 et M=4 présentent une meilleure adhésion avec la gomme adjacente que le câble de l'état de la technique car, en cas de pénétration d'agents corrosifs, ceux-ci sont confinés au capillaire central CO et aux éventuels capillaires entre les couches Cl et 02 et ne peuvent pas ou peu corroder les couches intermédiaire et externe contrairement au câble de l'état de la technique dans lequel les capillaires externes et internes communiquent et favorisent la corrosion des fils les plus externes et donc l'altération de l'interface adhésive entre la câble et la gomme adjacente. [0138] Ainsi, quelle que soit la valeur de M, les câbles selon l'invention présentent une force d'adhésion Fa bien supérieure à celle du câble de l'état de la technique. Les câbles selon l'invention sont protégés contre l'action directe des agents corrosifs et présentent une résistance à la compression et une endurance accrue grâce au confinement des agents corrosifs dans le capillaire central, lorsque celui-ci existe. [0139] Masse des câbles et des nappes de renfort [0140] Pour une valeur de force à rupture de nappe prédéterminée, ici 1700 daN/cm, on a calculé la masse de câble contenue dans 1 m2 d'une nappe de renfort ainsi que la masse de cette nappe de renfort. On déduit alors les gains en masse de câble et en masse de nappe de renfort pour 1 m2 de nappe par comparaison avec une nappe de renfort de 1 m2 comprenant des câbles de l'état de la technique. Ces gains sont rassemblés dans le tableau 18 ci-dessous. P10-2990_FR - 26 - Tableau 18 49.23FR Exemple 1' Exemple 2 Exemple 3' Structure (1+6)+6x(1+6) 2+9+14 3+9+14 4+9+14 Pas de pose (mm) 3,1 3,4 3,8 3,6 Gain en masse de câble (%) 0 14 18 13 Gain en masse de nappe (%) 0 9 11 7 [0141] En raison d'une force à rupture plus élevée que le câble de l'état de la technique, on peut augmenter le pas de pose, réduire le nombre de câble dans la nappe et donc diminuer simultanément la masse de câble et la masse de la nappe. [0142] En outre, en raison d'une compacité plus élevée que le câble à torons de l'état de la technique, on peut réduire les épaisseurs de gomme de calandrage et donc alléger la nappe. [0143] Ainsi, on allège significativement la masse du pneumatique, notamment en masse de nappe, ce qui réduit l'hystérèse du pneumatique, donc sa résistance au roulement et donc la consommation en carburant. En outre, les coûts de revient industriel du câble et de la nappe sont réduits. [0144] Bien entendu, l'invention n'est pas limitée aux exemples de réalisation précédemment décrits. [0145] C'est ainsi par exemple que certains fils pourraient être à section non circulaire, par exemple déformé plastiquement, notamment à section sensiblement ovale ou polygonale, par exemple triangulaire, carrée ou encore rectangulaire. Dans ce cas, le diamètre de chaque fil doit être interprété comme le diamètre du cercle dans lequel est inscrit la section du fil. [0146] Dans un autre mode de réalisation, les fils de la couche interne sont rectilignes, c'est-à-dire présente un pas infini. [0147] Les fils, de section circulaire ou non, par exemple un fil ondulé, pourront être vrillés, tordus en forme d'hélice ou en zig-zag. [0148] Pour des raisons de faisabilité industrielle, de coût et de performance globale, on préfère mettre en oeuvre l'invention avec des fils linéaires, c'est-à-dire droit, et de section transversale conventionnelle circulaire. [0149] On pourra également envisager des câbles dans lesquels le sens d'enroulement des fils de couche interne est différent de celui des fils de la couche intermédiaire, par exemple des câbles de disposition S/Z/S, Z/S/Z, S/Z/Z ou Z/S/S. [0150] On pourra également exploiter un câble dans lequel P=13 et préférentiellement P10-2990_FR - 27 - d3>d2. De façon analogue, on pourra exploiter un câble selon autre mode de réalisation dans lequel P=16 et, préférentiellement, d3 REVENDICATIONS1. Câble (30) métallique à couches cylindriques, caractérisé en ce qu'il comprend : - une couche interne (Cl) comprenant M fils, - une couche intermédiaire (C2) comprenant N fils enroulés en hélice autour de la couche interne (Cl), - une couche externe (C3) comprenant P fils enroulés en hélice autour de la couche intermédiaire (C2), et dans lequel la distance interfils D2 des fils de la couche intermédiaire (C2) est supérieure ou égale à 25 pm et la distance interfils D3 des fils de la couche externe (C3) est supérieure ou égale à 25 pm. 2. Câble (30) selon la revendication précédente, dans lequel la distance interfils D2 des fils de la couche intermédiaire (C2) est supérieure ou égale à 30 pm, de préférence 40 pm et plus préférentiellement à 50 pm. 3. Câble (30) selon l'une quelconque des revendications précédentes, dans lequel la distance interfils D3 des fils de la couche externe (C3) est supérieure ou égale à 30 pm, de préférence 40 pm et plus préférentiellement à 50 pm. 4. Câble (30) selon l'une quelconque des revendications précédentes, dans lequel le rapport D2/D3 vérifie 0,51D2/DU1,5, de préférence 0,71D2/DU1,3 et plus préférentiellement 0,81D2/DU1,2. 5. Câble (30) selon l'une quelconque des revendications précédentes, dans lequel M=2, 3 ou 4, N=7, 8, 9 ou 10 et P=13, 14, 15 ou 16. 6. Câble (30) selon la revendication 5, dans lequel P=14 ou 15. 7. Câble (30) selon la revendication 5, dans lequel M=2, N=7, 8, 9 ou 10 et P=13, 14, 15 ou 16, de préférence M=2, N=7, 8 ou 9 et P=14, et plus préférentiellement M=2, N=9 et P=14. 8. Câble (30) selon la revendication 5, dans lequel M=3, N=7, 8, 9 ou 10 et P=13, 14, 15 ou 16, de préférence M=3, N=8 ou 9 et P=14 ou 15, et plus préférentiellement M=3, N=9 et P=14. 9. Câble (30) selon la revendication 5, dans lequel M=4, N=7, 8, 9 ou 10 et P=13, 14, 15 ou 16, de préférence M=4, N=7, 8, 9 ou 10 et P=14 ou 15, et plus préférentiellement M=4, N=9 et P=14. 10. Câble (30) selon l'une quelconque des revendications précédentes, dans lequel le sens d'enroulement des fils de couche externe (C3) est différent de celui des fils de la couche intermédiaire (C2). P10-2990_FR- 30 - 11. Pneumatique (10), caractérisé en ce qu'il comprend au moins un câble (30) selon l'une quelconque des revendications précédentes. 12. Chenille, caractérisée en ce qu'elle comprend au moins un câble (30) selon l'une quelconque des revendications 1 à 10. P10-2990_FR